(57)【特許請求の範囲】
【請求項１】
アクリル酸アルキルエステル５０〜８０重量％とメタクリル酸アルキルエステル５０〜２０重量％とを含む単量体と、該単量体１００重量部に対して、０．１〜２０重量部の該単量体と共重合しうる１分子当たり２個以上の非共役二重結合を有する多官能性単量体からなる、ガラス転移温度（以下Ｔｇと記す）が−３０〜０℃である架橋重合体成分（ａ−１）２０〜８０重量％とアクリル酸アルキルエステル８０〜１００重量％以上とメタクリル酸アルキルエステル０〜２０重量％とよりなる単量体と、該単量体１００重量部に対して、０．１〜２０重量部の該単量体と共重合しうる１分子あたり２個以上の非共役二重結合を有する多官能性単量体からなるＴｇが−３０℃未満である架橋重合体成分（ａ−２）８０〜２０重量％とからなり、内側に（ａ−１）および外側に（ａ−２）、または内側に（ａ−２）および外側に（ａ−１）からなる二層構造を有する架橋アクリル酸エステル系弾性体（Ａ−１−ａ）５〜５０重量％とこれにグラフト重合させるメタクリル酸アルキルエステル８０〜１００重量％とアクリル酸アルキルエステル０〜２０重量％よりなる単量体を、これらの単量体１００重量部に対して、０．０１〜１０重量部の連鎖移動剤を加えて重合させて得られるメタクリル酸アルキルエステル系樹脂成分（Ａ−1−ｂ）９５〜５０重量％とからなり、架橋アクリル酸エステル系弾性体（Ａ−１−ａ）の重量平均粒子径が３００〜３０００Å、ゲル含有率が５重量％以上であるメタクリル酸エステル系樹脂である多層構造を有するアクリル樹脂（Ａ）１００重量部に対して、アクリル酸アルキルエステル４０〜９０重量％とメタクリル酸アルキルエステル６０〜１０重量％とを含む単量体及び共重合可能な他のビニル系単量体の少なくとも１種０〜１０重量％と、該単量体１００重量部に対して０．１〜２０重量部の、該単量体と共重合しうる、１分子当たり２個以上の非共役二重結合を有する多官能性単量体とを重合せしめてなる架橋アクリル酸エステル系重合体（ｂ−１）４０〜８５重量部とメタクリル酸アルキルエステル６０〜１００重量％とアクリル酸アルキルエステル０〜４０重量％及び共重合可能な他のビニル系単量体の少なくとも１種０〜１０重量％とよりなる単量体成分（ｂ−２）６０〜１５重量部を架橋アクリル酸エステル系重合体（ｂ−１）にグラフト重合せしめてなる重量平均粒子径が３〜１３μｍであるコア・シェル重合体（Ｂ）０．５〜５０重量部を配合してなる熱可塑性樹脂組成物（Ｉ）。
【請求項２】
請求項１記載の熱可塑性樹脂組成物（Ｉ）を成形してなるフィルム。
【発明の詳細な説明】
【０００１】
【発明の属する技術分野】
本発明は、耐折曲白化性に優れた艶消し熱可塑性樹脂組成物及びフィルムに関する。さらに詳しくは、多層構造を有するアクリル樹脂にコア・シェル重合体を配合してなる折曲白化性に優れた艶消し熱可塑性樹脂組成物及びフィルムに関する。
【０００２】
【従来の技術】
アクリル樹脂などの熱可塑性樹脂の成型品は一般に艶があり、それが用途によっては重要な特性とされている。しかし、一方ではこの様な艶を必要としなかったり、艶がない方が好まれる用途も多い。とりわけ、車両内装材、家具や電気機器のハウジング、壁紙、建材等の用途には艶消し性が好まれる。
【０００３】
従来の熱可塑性樹脂の艶消し方法は、大別して、（１）紋（シボ）付け加工、艶消し加工による方法、（２）無機物または有機物の艶消剤を添加する方法とに分けられる。
上記（１）の方法は、一般に物性の低下が少ないという利点はあるものの生産性は悪く、加工費がかさむ上、艶消し効果も不十分であり、多くの場合二次加工を施す用途には不向きである。一方、上記（２）の方法は、生産性がそれほど低下せずに、艶消しの程度のコントロールも可能であり、二次加工を施す用途にも適用できるが物性の低下という大きな問題を含んでいる。特にシリカゲル等の無機物を艶消剤として用いた場合には、耐衝撃性、強伸度、透明性などの物性の低下が著しい。有機物、特に高分子系の艶消剤を用いる方法として、特開昭５６−３６５３５号公報に記載されているように懸濁重合することによって得られる平均粒子径が３５〜５００μの架橋ポリマーを用いる方法があるが、この方法では耐衝撃性や強伸度の物性の低下は小さいが、艶消し効果は不十分であり、折曲白化性も悪い。さらに、特開平９−２７２７７８号公報に記載されているようにアクリル樹脂に艶消剤とポリアルキレングリコールを併用する方法が提案されている。しかし、この方法では、折曲白化性は向上するが、耐衝撃性、耐熱性、強伸度という物性の低下が著しい。
【０００４】
【発明が解決しようとする課題】
本発明者等は上記問題点を解決することを目的とするものであり、艶消し性、耐衝撃性、耐熱性、引張強度の物性を損なうことなく、折曲白化性を改良するものである。
【０００５】
【課題を解決するための手段】
本発明者等は上記問題点を解決するために鋭意検討の結果、アクリル樹脂に架橋アクリル樹脂にアクリル系単量体をグラフト重合してなるコア・シェル重合体を配合することにより、得られるフィルムが、艶消し性、耐衝撃性、耐熱性、引張強度の物性を損なうことなく、折曲白化性が改良されることを見い出し本発明に至った。
【０００６】
すなわち、本発明の要旨とするところは、下記に示す多層構造を有するアクリル樹脂（Ａ）１００重量部に対して、下記に示すコア・シェル重合体（Ｂ）０．５〜５０重量部を配合してなる熱可塑性樹脂組成物（Ｉ）及びこれを成形してなるフィルムにある。
（Ａ）多層構造を有するアクリル樹脂
アクリル酸アルキルエステル５０〜８０重量％とメタクリル酸アルキルエステル５０〜２０重量％とを含む単量体と、該単量体１００重量部に対して、０．１〜２０重量部の該単量体と共重合しうる１分子当たり２個以上の非共役二重結合を有する多官能性単量体からなる、ガラス転移温度（以下Ｔｇと記す）が−３０〜０℃である架橋重合体成分（ａ−１）２０〜８０重量％とアクリル酸アルキルエステル８０〜１００重量％以上とメタクリル酸アルキルエステル０〜２０重量％とよりなる単量体と、該単量体１００重量部に対して、０．１〜２０重量部の該単量体と共重合しうる１分子あたり２個以上の非共役二重結合を有する多官能性単量体からなるＴｇが−３０℃未満である架橋重合体成分（ａ−２）８０〜２０重量％とからなり、内側に（ａ−１）および外側に（ａ−２）、または内側に（ａ−２）および外側に（ａ−１）からなる二層構造を有する架橋アクリル酸エステル系弾性体（Ａ−１−ａ）５〜５０重量％とこれにグラフト重合させるメタクリル酸アルキルエステル８０〜１００重量％とアクリル酸アルキルエステル０〜２０重量％よりなる単量体を、これらの単量体１００重量部に対して、０．０１〜１０重量部の連鎖移動剤を加えて重合させて得られるメタクリル酸アルキルエステル系樹脂成分（Ａ−1−ｂ）９５〜５０重量％とからなり、架橋アクリル酸エステル系弾性体（Ａ−１−ａ）の重量平均粒子径が３００〜３０００Å、ゲル含有率が５重量％以上であるメタクリル酸エステル系樹脂である多層構造重合体。
（Ｂ）コア・シェル重合体
アクリル酸アルキルエステル４０〜９０重量％とメタクリル酸アルキルエステル６０〜１０重量％とを含む単量体及び共重合可能な他のビニル系単量体の少なくとも１種０〜１０重量％と、該単量体１００重量部に対して０．１〜２０重量部の、該単量体と共重合しうる、１分子あたり２個以上の非共役二重結合を有する多官能性単量体とを重合せしめてなる架橋アクリル酸エステル系重合体（ｂ−１）４０〜８５重量部とメタクリル酸アルキルエステル６０重量％以上とアクリル酸アルキルエステル４０重量％以下及び共重合可能な他のビニル系単量体の少なくとも１種０〜１０重量％とを含む単量体成分（ｂ−２）６０〜１５重量部を架橋アクリル酸エステル系重合体（ｂ−１）にグラフト重合せしめてなる重量平均粒子径が３〜１３μｍである重合体。
【０００７】
【発明の実施の形態】
本発明に用いられる多層構造を有するアクリル樹脂（Ａ）は、アクリル酸アルキルエステル５０〜８０重量％とメタクリル酸アルキルエステル５０〜２０重量％とを含む単量体と、該単量体１００重量部に対して、０．１〜２０重量部の該単量体と共重合しうる１分子当たり２個以上の非共役二重結合を有する多官能性単量体からなる、ガラス転移温度が−３０〜０℃である架橋重合体成分（ａ−１）２０〜８０重量％とアクリル酸アルキルエステル８０〜１００重量％以上とメタクリル酸アルキルエステル０〜２０重量％とよりなる単量体と、該単量体１００重量部に対して、０．１〜２０重量部の該単量体と共重合しうる１分子あたり２個以上の非共役二重結合を有する多官能性単量体からなるＴｇが−３０℃未満である架橋重合体成分（ａ−２）８０〜２０重量％とからなり、内側に（ａ−１）および外側に（ａ−２）、または内側に（ａ−２）および外側に（ａ−１）からなる二層構造を有する架橋アクリル酸エステル系弾性体（Ａ−１−ａ）５〜５０重量％とこれにグラフト重合させるメタクリル酸アルキルエステル８０〜１００重量％とアクリル酸アルキルエステル０〜２０重量％よりなる単量体を、これらの単量体１００重量部に対して、０．０１〜１０重量部の連鎖移動剤を加えて重合させて得られるメタクリル酸アルキルエステル系樹脂成分（Ａ−1−ｂ）９５〜５０重量％とからなり、架橋アクリル酸エステル系弾性体（Ａ−１−ａ）の重量平均粒子径が３００〜３０００Å、ゲル含有率が５重量％以上であるメタクリル酸エステル系樹脂である多層構造を有するアクリル樹脂である。
【０００８】
架橋重合体成分（ａ−１）に用いられるアクリル酸アルキルエステルのアルキル基の炭素数は、１〜８が好ましく、例えば、アクリル酸メチル、アクリル酸エチル、アクリル酸プロピル、アクリル酸ブチル、アクリル酸−２−エチルヘキシル、アクリル酸−ｎ−オクチル等が挙げられる。これらは単独で用いてもよく、２種以上併用してもよい。前記アクリル酸アルキルエステルのアルキル基は直鎖状でも分岐鎖状でもよいが、炭素数が８を超える場合には反応速度が遅くなるので好ましくない。
【０００９】
架橋重合体成分（ａ−１）に用いられるメタクリル酸アルキルエステルのアルキル基の炭素数は１〜４が好ましく、例えば、代表例として、メタクリル酸メチルが挙げられるが、メタクリル酸エチル、メタクリル酸プロピル、メタクリル酸ブチル等が挙げられる。これらは、単独で用いてもよく、２種以上併用してもよい。前記メタクリル酸アルキルエステルのアルキル基は直鎖状でも分岐鎖状でもよいが、炭素数が４を超える場合には反応速度が遅くなるので好ましくない。
【００１０】
前記アクリル酸アルキルエステルとメタクリル酸アルキルエステルとの使用割合は、前者が５０〜８０重量％、好ましくは６０〜７５重量％、後者が５０〜２０重量％、好ましくは４０〜２５重量％である。アクリル酸アルキルエステルが５０重量％未満になると、耐衝撃性が低下し、また８０重量％を超えるとフィルムの透明性が低下する。この架橋重合体成分（ａ−１）のＴｇは−３０〜０℃、好ましくは、−２５〜−５℃である。架橋重合体成分（ａ−１）のＴｇが−３０未満になるとフィルムの透明性が低下し、０℃を超えると耐衝撃性が低下する。
【００１１】
架橋アクリル酸エステル系弾性体（Ａ−１−ａ）のもう一つの架橋重合体成分（ａ−２）は、Ｔｇが−３０℃未満である架橋アクリル酸エステル系重合体である。架橋重合体成分（ａ−２）はアクリル酸アルキルエステル８０重量％以上とメタクリル酸アルキルエステル２０重量％以下とを含む単量体１００重量部に対して、０．１〜２０重量部の前記単量体と共重合しうる１分子当たり２個以上の非共役二重結合を有する多官能性単量体からなる。
【００１２】
アクリル酸アルキルエステルのアルキル基の炭素数、メタクリル酸アルキルエステルのアルキル基の炭素数は、上記架橋重合体（ａ−１）の場合と同様、
それぞれ１〜８、１〜４が好ましい。この架橋重合体成分（ａ−２）に使用されるアクリル酸アルキルエステル及びメタクリル酸アルキルエステルは、それぞれ架橋重合体成分（ａ−１）に使用されるものが単独または２種以上組み合わせて用いられる。
【００１３】
前記アクリル酸アルキルエステルとメタクリル酸アルキルエステルとの使用割合は、前者が８０重量％以上、好ましくは９０重量％以上、さらに好ましくは９５重量％以上、後者が２０重量％以下、好ましくは１０重量％以下、さらに好ましくは５重量％以下である。アクリル酸アルキルエステルが８０重量％以下になると耐衝撃性が低下する。この架橋重合体成分（ａ−２）のＴｇは、−３０℃未満、好ましくは−５０℃以下である。架橋重合体成分（ａ−２）のＴｇが−３０℃以上になるとフィルムの耐衝撃性が低下する。
【００１４】
前記架橋重合体成分（ａ−１）および（ａ−２）に用いる、単量体と共重合しうる、１分子当たり２個以上の非共役二重結合を有する多官能性単量体は、架橋剤、グラフト交叉剤等として使用する成分であり、例えば、エチレングリコールジメタクリレート、ジエチレングリコールジメタクリレート、ジプロピレングリコールジメタクリレート、ジブチレングリコールジメタクリレートなどのジアルキレングリコールジメタクリレートまたはこれらのメタクリレートをアクリレートにしたもの、ジビニルベンゼン、ジビニルアジペート等のビニル基含有多官能性単量体、ジアリルフタレート、ジアリルマレエート、アリルアクリレート、アリルメタクリレート、トリアリルシアヌレート、トリアリルイソシアヌレート等のアリル基含有多官能性単量体などが挙げられ、これらは単独または２種以上組み合わせて用いられる。
【００１５】
前記多官能性単量体は、架橋重合体成分（ａ−１）または（ａ−２）のゲル含有率および樹脂成分単量体のグラフト率に影響を及ぼす。その多官能性単量体の使用量は架橋重合体成分（ａ−１）または（ａ−２）に使用される単量体１００重量部に対して、０．１〜２０重量部、好ましくは０．５〜１０重量部である。使用量が０．１重量部より少ない場合には、透明性あるいは耐溶剤性が低下し、２０重量部を超える場合には伸度や耐衝撃性などが低下する。
【００１６】
多層構造を有するアクリル樹脂（Ａ）の架橋アクリル酸エステル系重合体（Ａ−１−ａ）は、架橋重合体成分（ａ−１）を２０〜８０重量％、好ましくは３０〜６０重量％、架橋重合体成分（ａ−２）を８０〜２０重量％、好ましくは７０〜４０重量％からなる。架橋重合体成分（ａ−１）が２０重量％未満になるとフィルムの耐溶剤性が低下し、８０重量％を超えると耐衝撃性が低下する。
【００１７】
架橋アクリル酸エステル系弾性体（Ａ−１−ａ）は架橋重合体成分（ａ−１）および（ａ−２）の二層構造を有するが、内側に架橋重合体成分（ａ−１）、外側に架橋重合体成分（ａ−２）としてもよく、また内側に架橋重合体成分（ａ−２）、外側に架橋重合体成分（ａ−１）としてもよい。架橋重合体成分（ａ−１）を内側に、（ａ−２）を外側にする場合は、まず（ａ−１）の単量体を重合し、ついで（ａ−２）の単量体を重合させればよい。架橋重合体成分（ａ−２）を内側に（ａ−１）を外側にする場合は、この逆の順序とすればよい。
【００１８】
架橋アクリル酸エステル系弾性体（Ａ−１−ａ）の重量平均粒子径は、３００〜３０００Å、好ましくは５００〜２０００Å、さらに好ましくは６００〜１８００Å、最も好ましくは７００〜１５００Åの範囲である。重量平均粒子径が３００Å未満では、耐衝撃性が低下するので好ましくなく、３０００Åを超えると透明性が低下するので好ましくない。
【００１９】
また、架橋アクリル酸エステル系弾性体（Ａ−１−ａ）のゲル含有量は５重量％以上、好ましくは１０重量％以上、さらに好ましくは２０重量％以上である。架橋アクリル酸エステル系弾性体（Ａ−１−ａ）のゲル含有率が５重量％未満になると、耐溶剤性あるいは耐衝撃性が低下するので好ましくない。
メタクリル酸アルキルエステル系樹脂成分（Ａ−１−ｂ）はメタクリル酸アルキルエステル８０〜１００重量％、アクリル酸アルキルエステル０〜２０重量％を含む単量体１００重量部に対して、０．０１〜１０重量部の連鎖移動剤を加えて架橋アクリル酸エステル系弾性体（Ａ−１−ａ）にグラフト重合させて得られる。使用するメタクリル酸アルキルエステルのアルキル基の炭素数、アクリル酸アルキルエステルのアルキル基の炭素数は、上記架橋アクリル酸エステル系弾性体（Ａ−１−ａ）の場合と同様、それぞれ１〜４、１〜８が好ましい。これらのアルキルエステルとしては、上記架橋アクリル酸エステル系弾性体（Ａ−１−ａ）に使用されるものと同様のアルキルエステルが単独または２種以上組み合わせて用いられる。メタクリル酸アルキルエステルが８０重量％未満になると、耐溶剤性が低下する。
【００２０】
メタクリル酸アルキルエステル系樹脂成分（Ａ−１−ｂ）のグラフト重合時に使用される連鎖移動剤は、メタクリル酸アルキルエステル８０〜１００重量％とアクリル酸アルキルエステル０〜２０重量％よりなる単量体１００重量部に対して、０．０１〜１０重量部、好ましくは０．０５〜５重量部使用される。連鎖移動剤の量が０．０１重量部未満の場合は、加工性が低下し、また、１０重量部を超えると、耐溶剤性あるいは透明性が低下する。前記連鎖移動剤は通常ラジカル重合に用いられるものの中から選択して用いるのが好ましく、具体例としては、例えば、炭素数２〜２０のアルキルメルカプタン、メルカプト酸類、チオフェノール、四塩化炭素などが挙げられ、これらは単独または２種以上組み合わせて用いられる。
【００２１】
多層構造を有するアクリル樹脂（Ａ）は、架橋アクリル酸エステル系弾性体（Ａ−１−ａ）５〜５０重量部、好ましくは１０〜４０重量部と、これにグラフト重合するメタクリル酸アルキルエステル系樹脂成分（Ａ−１−ｂ）９５〜５０重量部、好ましくは９０〜４０重量部とからなる。架橋アクリル酸エステル系弾性体（Ａ−１−ａ）が５重量部未満になると、得られる樹脂組成物の強靱性や柔軟性が十分でなくなり、また５０重量部を超えると耐溶剤性が低下したり、高延伸をかけて押出し成形する際に安定に製膜しにくく、加工性が低下する。
【００２２】
多層構造を有するアクリル樹脂（Ａ）のグラフト率（架橋アクリル酸エステル系弾性体（Ａ−１−ａ）を幹ポリマーとする）は、５０〜１５０％、好ましくは８０〜１１０％であり、グラフト率が５０％未満の場合は、耐溶剤性が低下して好ましくなく、また１５０％を超えると加工性が低下して好ましくない。また該重合体のメチルエチルケトン可溶分の還元粘度は０．１〜０．６ｄｌ／ｇ、好ましくは０．２〜０．５ｄｌ／ｇの範囲であり、０．１ｄｌ／ｇ未満の場合は、耐溶剤性が低下するので好ましくなく、また０．６ｄｌ／ｇを超えると、加工性が低下するので好ましくない。
【００２３】
多層構造を有するアクリル樹脂（Ａ）の製造方法は特に限定されない。例えば懸濁重合法、乳化重合法などが挙げられるが、アクリル酸アルキルエステル、メタクリル酸アルキルエステル、これらの単量体と共重合しうる１分子当たり２個以上の非共役二重結合を有する多官能性単量体を用い、乳化重合法で製造するのが好ましい。
【００２４】
さらに詳しくは、例えば、乳化重合法を用いて、架橋重合体成分（ａ−１）を製造した後、架橋重合体成分（ａ−２）を製造して架橋アクリル酸エステル系弾性体（Ａ−１−ａ）を得て、メタクリル酸アルキルエステル系樹脂成分（Ａ−１−ｂ）を同一重合機で製造することができる。
前記乳化重合法においては、通常の重合開始剤、特に遊離基を発生する重合開始剤が使用される。このような重合開始剤の具体例としては、たとえば、過硫酸カリウム、過硫酸ナトリウムなどの無機過酸化物や、クメンハイドロパーオキサイド、ベンゾイルパーオキサイドなどの有機過酸化物などが挙げられる。さらにアゾビスイソブチロニトリルなどの油溶性開始剤も使用される。これらは単独または２種以上組み合わせて用いられる。
【００２５】
これら重合開始剤は、亜硫酸ナトリウム、チオ硫酸ナトリウム、ナトリウムホルムアルデヒドスルフォキシレート、アスコルビン酸、硫酸第一鉄などの還元剤と組み合わせた通常のレドックス型重合開始剤として使用してもよい。
前記乳化重合に使用される界面活性剤にも特に限定はなく、通常の乳化重合用の界面活性剤であれば使用することができる。例えば、アルキル硫酸ソーダ、アルキルベンゼンスルフォン酸ソーダ、ラウリン酸ソーダなどの陰イオン性界面活性剤やアルキルフェノール類とエチレノキサイドとの反応生成物などの非イオン性界面活性剤が挙げられる。これらの界面活性剤は単独で用いてもよく、２種類以上併用してもよい。さらに必要に応じて、アルキルアミン塩酸塩などの陽イオン性界面活性剤を使用してもよい。
【００２６】
このような共重合によって得られる重合体ラテックスから、通常の凝固（たとえば、塩を用いた凝固）と洗浄により、または噴霧、凍結乾燥などによる処理によって樹脂組成物が分離、回収される。コア・シェル重合体（Ｂ）はアクリル酸アルキルエステル４０〜９０重量％、好ましくは５０〜８５重量％と、メタクリル酸アルキルエステル６０〜１０重量％、好ましくは５０〜１５重量％とを含む単量体及び共重合可能な他のビニル系単量体の少なくとも１種０〜１０重量％と、該単量体１００重量部に対して、０．１〜２０重量部、好ましくは０．５〜１０重量部の、該単量体と共重合しうる、１分子あたり２個以上の非共役二重結合を有する多官能性単量体とを重合せしめてなる架橋アクリル酸エステル系重合体（ｂ−１）４０〜８５重量部、好ましくは５０〜７５重量部とメタクリル酸アルキルエステル６０重量％以上、好ましくは７０重量％以上とアクリル酸アルキルエステル４０重量％以下、好ましくは３０重量％以下及び共重合可能な他のビニル系単量体の少なくとも１種０〜１０重量％、好ましくは０〜５重量％とを含む単量体成分（ｂ−２）６０〜１５重量部、好ましくは５０〜２５重量部を架橋アクリル酸エステル系重合体（ｂ−１）にグラフト重合せしめてなる重量平均粒子径が３〜１３μｍ、好ましくは３〜１０μｍである重合体である。
【００２７】
架橋アクリル酸エステル系重合体（ｂ−１）のアクリル酸アルキルエステルが４０重量％未満では耐衝撃性が低下し、９０重量％以上では折曲白化性や透明性が低下する。この架橋アクリル酸エステル系重合体（ｂ−１）に使用されるアクリル酸アルキルエステルおよびメタクリル酸アルキルエステルは多層構造を有するアクリル樹脂（Ａ）に使用されるものと同様のものが単独または２種以上組み合わせて用いられる。
【００２８】
架橋アクリル酸エステル系重合体（ｂ−１）に使用される１分子あたり２個以上の非共役二重結合を有する多官能性単量体は多層構造を有するアクリル樹脂（Ａ）に使用されるものと同様のものが単独または２種以上組み合わせて用いられる。１分子あたり２個以上の非共役二重結合を有する多官能性単量体の量が、０．１重量部未満であると艶消し性が低下し、２０重量部を超えると、フィルムの伸度が低下したり、耐衝撃性が低下して好ましくない。
【００２９】
架橋アクリル酸エステル系重合体（ｂ−１）の量が４０重量部未満では、艶消し性が低下し、８５重量部を超えると、フィルムの伸度が低下したり、耐衝撃性が低下して好ましくない。コア・シェル重合体（Ｂ）の重量平均粒子径が３μｍ未満では艶消し性が低下し、１３μｍを超えると、耐衝撃性が低下したり、透明性が低下したり、折曲白化性が低下して好ましくない。
【００３０】
架橋アクリル酸エステル系重合体（ｂ−１）にグラフト重合する単量体成分（ｂ−２）に使用されるアクリル酸アルキルエステルおよびメタクリル酸アルキルエステルは多層構造を有するアクリル樹脂（Ａ）に使用されるものと同様のものが単独または２種以上組み合わせて用いられる。コア・シェル重合体（Ｂ）の製造方法は特に限定されない。例えば、懸濁重合法、乳化重合法などが挙げられるが、アクリル酸アルキルエステル、メタクリル酸アルキルエステル、これらの単量体と共重合しうる１分子当たり２個以上の非共役２重結合を有する多官能性単量体、更に所望により、エチレン系不飽和単量体を用い、重量平均粒子径を３〜１３μｍとするため、懸濁重合で製造するのが好ましい。また、必要によっては、得られたコア・シェル重合体（Ｂ）を粉砕又は溶融させ、粒子径を調整することも可能である。
【００３１】
多層構造を有するアクリル樹脂（Ａ）とコア・シェル重合体（Ｂ）の配合割合は多層構造を有するアクリル樹脂（Ａ）１００重量部に対し、コア・シェル重合体（Ｂ）０．５〜５０重量部であり、好ましくは１〜４０重量部、さらに好ましくは２〜３０重量部である。コア・シェル重合体（Ｂ）が、０．５重量部未満では、艶消し性が低下し、５０重量部を超えるとフィルムの成形性が低下して好ましくない。
【００３２】
本発明の熱可塑性樹脂組成物（Ｉ）は特にフィルムとして有用であり、例えば通常の溶融押出法であるインフレーション法やＴ型ダイ押出法、あるいはカレンダー法などにより、高延伸加工性が良好で、耐衝撃性、透明性、耐候性、耐溶剤性、耐可塑剤移行性、折曲白化性に優れたフィルムが得られる。フィルムの厚みは５〜５００μｍ程度が適当であり、１０〜３００μｍの厚みが好ましい。
【００３３】
本発明の樹脂組成物には、着色のための無機系または有機系の顔料、染料、熱や光に対する安定性を増すための抗酸化剤、紫外線吸収剤、光安定剤などを１種又は２種以上組み合わせて添加してもよい。
【００３４】
【実施例】
以下、実施例及び比較例を示し、本発明を更に具体的に説明するが、これらは本発明を何ら限定するものではない。
尚、以下の記載において、「部」又は「％」は、特に断らない限り、それぞれ「重量部」、「重量％」を表す。
【００３５】
実施例及び比較例中の測定、評価は次の条件及び方法を用いて行った。
（１）架橋アクリル酸エステル系弾性体（Ａ−１−ａ）又は架橋アクリル酸エステル系重合体（ｂ−１）のゲル含有率
架橋アクリル酸エステル系弾性体（Ａ−１−ａ）又は架橋アクリル酸エステル系重合体（ｂ−１）を１００メッシュ金網上に所定量採取し、メチルエチルケトンに４８時間浸漬し、減圧乾燥してメチルエチルケトンを除去した後、恒量になった重量を読みとり、次式により算出した。
ゲル含有率＝（ア）×１００／（イ）
（ア）：再乾燥後の重量
（イ）：採取サンプルの重量
（２）ガラス転移温度
「ポリマー・ハンドブック［Ｐｏｌｙｍｅｒ  Ｈａｎｄ  Ｂｏｏｋ（Ｊ．Ｂｒａｎｄｒｕｐ，Ｉｎｔｅｒｓｃｉｅｎｃｅ，１９８９］」に記載されている値（ＭＭＡ；１０５℃，ＢＡ；−５４℃）をフォックス（Ｆｏｘ）の式を用いて算出した。
（３）グラフト率
アクリル樹脂（Ａ）１ｇをメチルエチルケトン５０mlに分散溶解させ、遠心分離器（３０、０００rpm×２Hrs）で不溶分と可溶分とを分離し、不溶分を真空乾燥により充分に乾燥させたものをゴム・グラフト分として重量を測定し、次式により算出した。
グラフト率(%)＝（（ウ）−（エ））×１００／（エ）
（ウ）：ゴム・グラフト分の重量
（エ）：架橋アクリル酸エステル系弾性体（Ａ−１−ａ）の重量
（４）還元粘度
アクリル樹脂（Ａ）のメチルエチルケトン可溶分を０．３％Ｎ，Ｎ’−ジメチルホルムアミド溶液を３０℃で測定した。単位はdl／ｇである。
（５）ＭＩ（メルトインデックス）
２３０℃で荷重３．８ｋｇで測定した。単位はｇ／１０min.である。
（６）耐衝撃性
５０μｍの厚みのフィルムをポリカーボネート製板（０．８厚）にラミネートし、デュポン衝撃でＪＩＳ  Ｋ−７２１１に準拠し、半数破壊高さ×錘の重量からエネルギーを測定した。−２０℃で行い、単位はｋｇ・ｍである。
（７）ビカット
フィルムを積層し、加工プレスにより厚さ３のプレス板を作成し、ＩＳＯ−Ｒ−３０６に準拠して測定した。５荷重をかけた。単位は℃である。
（８）透明性
日本電色工業株式会社製のヘイズメーター（ＨＡＺＥ  ＭＥＴＥＲ）を用いて  、常法により、５０μｍの厚みのフィルムの全光線透過率、曇価を測定した。２３℃で測定し、単位は％である。
（９）光沢
日本電色工業株式会社製のグロスメーター（ＧＬＯＳＳ  ＭＥＴＥＲ）を用いて、ＪＩＳ  Ｚ８７４１に準拠して測定した。２３℃。単位は％。
（１０）耐溶剤性
厚み５０μｍのフィルムを幅１０、長さ１００の短冊状に切り取り、２．３ｇの錘を吊して、トルエン中に浸漬し、フィルムが切れる時間を測定した。単位は秒である。
【００３６】
（１１）耐可塑剤移行性
直径１、長さ７０の形状をした樹脂組成物成形体をＤＯＰに７０℃×２４時間浸漬し、直径の変化率を測定した。単位は％である。
（１２）折曲白化性
厚み５０μｍのフィルムを１８０度折り曲げ、下記の基準により評価した。
【００３７】
○；折り曲げた部分が白化しない。
×；折り曲げた部分が白化する。
（１３）加工性
Ｔダイ押出成型法にて、５０μｍのフィルムを押出しして、下記の基準により評価した。
【００３８】
○；フィルム切れがなく、厚みが均一で安定に押し出すことができる。
×；フィルム切れがあり、押し出しが不安定である。
（１４）表面性
フィルム表面を肉眼で下記の基準により評価した。
○；フィッシュアイ、焼け、異物がほとんど観察されない。
【００３９】
×；フィッシュアイ、焼け、異物のいずれかが観察され、表面が不均一であ        る。
また、以下の記載における略号は、それぞれ下記の物質を示す。
ＯＳＡ；ジオクチルスルホコハク酸ナトリウム
Ｂ  Ａ；アクリル酸ブチル
ＭＭＡ；メタクリル酸メチル
ＣＨＰ；クメンハイドロパーオキサイド
ＡＭＡ；メタクリル酸アリル
ｔＤＭ；ターシャリードデシルメルカプタン
ＢＤＭＡ；１，４−ブチレングリコールジメタクリレート
ＢＰＯ；過酸化ベンゾイル
（１）多層構造を有するアクリル樹脂（Ａ）の製造  実施例イ−１〜４、比較例イ−５〜７
攪拌機、温度計、窒素ガス導入管、モノマー供給管、還流冷却器を備えた８リットル重合器に以下の物質
水                                      ２００部
ナトリウムホルムアルデヒドスルホキシレート  ０．１５部
硫酸第一鉄・２水塩                          ０．００１５部
エチレンジアミン四酢酸−２−ナトリウム      ０．００６部
と表１に示したＯＳＡを仕込み、器内を窒素ガスで充分に置換して実質的に酸素のない状態とした後、内温を６０℃にし、表１に示す混合物（１）を１５部／時間の割合で連続的に添加し、重合させた。添加終了後更に１時間重合を継続し、重合転化率を９８％以上にし架橋重合体成分（ａ−１）又は（ａ−２）を得た。
【００４０】
次に、架橋重合体成分（ａ−１）又は（ａ−２）の存在下、表１に示す混合物（２）を１５部／時間の割合で連続的に添加して重合させ、添加終了後、更に、重合を継続し、重合転化率を９８％以上にして、架橋重合体成分（ａ−２）又は（ａ−１）を重合し、架橋アクリル酸エステル系弾性体（Ａ−１−ａ）のラテックスを得た。
【００４１】
次に、架橋アクリル酸エステル系弾性体（Ａ−１−ａ）の存在下、表１に示す混合物（３）を１０部／時間の割合で連続的に添加して重合させ、更に、１時間重合を継続し、重合転化率を９８％以上にして、メタクリル酸アルキルエステル系樹脂成分（Ａ−１−ｂ）の重合を終了させ、ラテックスを得た。
前記ラテックスを塩化カルシウムで塩析し、水洗、乾燥を行い、アクリル樹脂（Ａ）の乾燥粉末を得た。
（２）コア・シェル重合体（Ｂ）の製造  実施例ロ−１〜４、比較例ロ−５〜７
攪拌機、温度計、窒素ガス導入管、モノマー供給管、還流冷却器を備えた８リットル重合器に以下の物質
水                                          ２００部
ラウリル硫酸ナトリウム                      ０．０５部
ポリアクリル酸ナトリウム                    ０．５５部
硫酸ソーダ                                  １．６０部
を仕込み、器内を窒素ガスで充分に置換して実質的に酸素のない状態とした後、内温を６０℃にし、表２に示す混合物（１）を仕込み、重合させ、重合転化率を９８％以上にし、架橋アクリル酸エステル系重合体（ｂ−１）を得た。
【００４２】
次に架橋アクリル酸エステル系重合体（ｂ−１）の存在下、表２に示す混合物（２）を１５重量部／時間の割合で連続的に添加して重合させ、添加終了後、更に、重合を継続し、重合転化率を９８％以上にして、コア・シェル重合体（Ｂ）のスラリーを得た。
前記スラリーを水洗、脱水、乾燥を行い、コア・シェル重合体（Ｂ）の乾燥粉末を得た。
（３）熱可塑性樹脂組成物(Ｉ)の製造  実施例ハ−１〜７、比較例ハ−８〜１４
表３に示すアクリル樹脂（Ａ）とコア・シェル重合体（Ｂ）をヘンシェルミキサーで混合した。この混合物をベント式押出機で１９０℃設定で押し出し、ペレット化し、前記した物性、特性の測定、評価に共した。尚、ペレット中の残存モノマーは５００ｐｐｍ以下であった。
【００４３】
【表１】
0003686525.tif 000002
【００４４】
【表２】
0003686525.tif 000003
【００４５】
【表３】
0003686525.tif 000004
【００４６】
【発明の効果】
表３から明らかなように、実施例で代表される本発明の艶消し熱可塑性樹脂組成物は折曲白化性、耐衝撃性、耐溶剤性、耐可塑剤移行性、及び表面性に優れ、押出成形、射出成形等によって、容易に加工が可能である。